(57)【要約】【課題】軽量・柔軟で取り扱い性に優れ、かつ、繰り返し使用に耐え得る耐久性(耐洗濯性、耐候性)を有し、さらには塩ビ等の樹脂加工に用いる樹脂量の少ない環境に配慮したメッシュシートを提供する。【解決手段】繊維で構成されるメッシュシートであって、前記繊維の少なくとも一部に難燃性合成繊維フィラメントを含み、網目の寸法が１ｍｍ以上２０ｍｍ以下であり、かつ目付が１５０ｇ／ｍ２以下である目開きシートであって、繊維の交点が目止めされているメッシュシート。【選択図】なし【特許請求の範囲】
【請求項１】
繊維で構成されるメッシュシートであって、前記繊維の少なくとも一部に難燃性合成繊維フィラメントを含み、網目の寸法が１ｍｍ以上２０ｍｍ以下であり、かつ目付が１５０ｇ／ｍ２以下である目開きシートであって、繊維の交点が目止めされているメッシュシート。
【請求項２】
難燃性合成繊維フィラメントと該難燃性合成繊維フィラメントより低融点の合成繊維フィラメントを含む複合糸を少なくともメッシュシートの一部に含む請求項１に記載のメッシュシート。
【請求項３】
耐候試験後の滑脱抵抗保持率が８０％以上である請求項１または２のいずれかに記載のメッシュシート。
【請求項４】
洗濯後の滑脱抵抗保持率が８０％以上である請求項１〜３のいずれか１項に記載のメッシュシート。
【請求項５】
からみ織、または模紗織である請求項１〜４のいずれか１項に記載のメッシュシート。
【請求項６】
合成繊維フィラメントがポリエステル系繊維である請求項１〜５のいずれか１項に記載のメッシュシート。
【請求項７】
飛散防止メッシュシート、建築工事用メッシュシートまたは工業用メッシュシートに用いられる請求項１〜６のいずれかに記載のメッシュシート。
【発明の詳細な説明】
【技術分野】
【０００１】
本発明は、建築作業や高所作業に際して、ボルトや鉄片等の建築資材が作業範囲外に落下することを防止するために使用される飛散防止メッシュ、建築工事用メッシュシートや工業用メッシュシート等の用途に適するシートに関し、軽量・柔軟で取り扱い性に優れ、かつ、繰り返し使用に耐え得る耐久性(耐洗濯性、耐候性)を有し、さらには塩ビ等の樹脂加工に用いる樹脂量の少ない環境に配慮したメッシュシートに関する。
【背景技術】
【０００２】
従来からビル、マンション、店舗、住宅などの建造物の工事現場では、近隣に配慮しての目隠し目的と、近隣及び周辺通行人に対する落下物対策のために多数の定型養生シートや定型養生メッシュシートを連結した張囲によって建造物全体を覆い隠し、工事現場の作業空間を近隣から分離している。また、それら建築工事用メッシュシートは耐候性、難燃性、目ずれ防止等の観点から塩化ビニル樹脂等の熱可塑性樹脂でコーティングしたものが長時間の紫外線暴露条件下でも使用されている。しかしながら、塩化ビニル樹脂でコーティングした建築工事用メッシュシートは、重量が重く作業性が悪い上に、塩化ビニル樹脂の可塑剤のブリードによる汚れが目立ち、その洗浄も容易でないという欠点があった。また近年、産業資材用途においても、地球環境面から脱塩ビの動きがあり、従来の塩化ビニル樹脂コーティング品から軽量化が図られ、地球環境にマッチしたノンコーティング品に置き代わりつつある。該ノンコーティング品は紫外線遮蔽効果を有していた塩ビ樹脂の被膜がなくなるため、使用される繊維はこれまで以上に高い耐候性が求められる。
【０００３】
そこで、合成繊維フィラメント糸条と該合成繊維フィラメント糸条より低融点のフィラメント糸条を合糸または合撚した糸条よりなり，糸条の交錯点が融着しているメッシュシート（特許文献１）や、融点差が２０℃以上ある二成分からなり、その低融点成分が繊維表面の少なくとも一部を占めるように並列型あるいは芯鞘型に配置されて複合紡糸した繊維からなる粗目の織編物を、両成分の融点間の温度で熱処理して得られる、繊維同士の接点が低融点成分の融着により接合されたネット（特許文献２）が開示されている。
【先行技術文献】
【特許文献】
【０００４】
【特許文献１】特開平５−２８７６６６号公報
【特許文献２】実開平１−７８１９０号公報
【発明の概要】
【発明が解決しようとする課題】
【０００５】
特許文献１は、塩化ビニル樹脂等を付与することなく、軽量で、目ずれ、目曲がり、スリップ等の発生がなく、作業性の優れたメッシュシートを提供するものであるが、その目付は３３０ｇ／ｍ２のものが実施例で提示されるのみであり、さらに軽量なシートについては記載されていない。
【０００６】
特許文献２において具体的に開示されたネットも目付が大きく、取り扱い性に優れるものではなかった。
【０００７】
本発明はかかる従来技術の問題点に鑑み、軽量・柔軟で取り扱い性に優れ、かつ、繰り返し使用に耐え得る耐久性(耐洗濯性、耐候性)を有するメッシュシートを提供することを課題とする。
【課題を解決するための手段】
【０００８】
かかる課題を解決するために本発明は、下記のいずれかの構成からなる。
【０００９】
（１）繊維で構成されるメッシュシートであって、前記繊維の少なくとも一部に難燃性合成繊維フィラメントを含み、網目の寸法が１ｍｍ以上２０ｍｍ以下であり、かつ目付が１５０ｇ／ｍ２以下である目開きシートであって、繊維の交点が目止めされているメッシュシート。
【００１０】
（２）難燃性合成繊維フィラメントと該難燃性合成繊維フィラメントより低融点の合成繊維フィラメントを含む複合糸を少なくともメッシュシートの一部に含む前記（１）に記載のメッシュシート。
【００１１】
（３）耐候試験後の滑脱抵抗保持率が８０％以上である前記（１）または（２）のいずれかに記載のメッシュシート。
【００１２】
（４）洗濯後の滑脱抵抗保持率が８０％以上である前記（１）〜（３）のいずれか１項に記載のメッシュシート。
【００１３】
（５）からみ織、または模紗織である前記（１）〜（４）のいずれか１項に記載のメッシュシート。
【００１４】
（６）合成繊維フィラメントがポリエステル系繊維である前記（１）〜（５）のいずれか１項に記載のメッシュシート。
【００１５】
（７）飛散防止メッシュシート、建築工事用メッシュシートまたは工業用メッシュシートに用いられる前記（１）〜（６）のいずれかに記載のメッシュシート。
【発明の効果】
【００１６】
本発明によれば、軽量・柔軟で現場施工性に優れ、かつ、繰り返し使用に耐え得る耐久性(耐洗濯性、耐候性)を有し、さらには塩ビ等の樹脂加工のない環境に配慮した工事用メッシュシートを提供することができる。
【図面の簡単な説明】
【００１７】
【図１】織物の網目の寸法を説明するための一例を示す概念図である。
【図２】織物の網目の寸法を説明するための一例を示す概念図である。
【図３】編物の網目の寸法を説明するための一例を示す概念図である。
【図４】編物の網目の寸法を説明するための一例を示す概念図である。
【図５】模紗織の組織図である。
【発明を実施するための形態】
【００１８】
以下、本発明を実施するための形態を説明する。
【００１９】
本発明のメッシュシートは、難燃性合成繊維フィラメントを少なくともシートの一部に用いてなるため、シートに難燃性を付与することができる。シートに占める難燃性合成繊維フィラメントの比率や合成繊維フィラメントの難燃性を調整することで、シートに求められる難燃性をコントロールすることができる。
【００２０】
また、シートを構成する５０重量％以上に難燃性合成繊維フィラメントを用いることが好ましい。織物からなるシートの場合、経糸の９０％以上、より好ましくは９５％以上の難燃性合成繊維フィラメントを含む糸とすると、火花がメッシュシートに飛び火しても経糸方向に延焼しにくくなる。経糸方向を上下方向として使用することで、飛び火により上方に燃え上がろうとする炎に対し、効率的に難燃効果を発揮でき、結果としてメッシュシートの難燃性を均一なものとすることが可能となる。さらに好ましくは、シートを構成する８０重量％以上に難燃性合成繊維フィラメントを用いることが良い。このようにしてシートに難燃性を付与することで、ビルなどの建築現場で、溶接等の火花がメッシュシートに飛び火した場合でも効率的に延焼を防ぐことが可能となる。
【００２１】
本発明のメッシュシートを構成する合成繊維の素材としては特に限定されないが、ナイロン６、ナイロン６・６、ナイロン１２、ナイロン４・６、ナイロン６・１０、ナイロン６成分とナイロン６・６成分を共重合した共重合ポリアミドなどからなるポリアミド樹脂、ポリエチレンテレフタレート、ポリブチレンテレフタレートなどのホモポリエステル、ポリエステルの繰り返し単位を構成する酸成分にイソフタル酸、５−ナトリウムスルホイソフタル酸またはアジピン酸などの脂肪族ジカルボン酸などを共重合した共重合ポリエステルなどからなるポリエステル樹脂、ポリパラフェニレンテレフタルアミド、ポリメタフェニレンイソフタルアミドなどに代表されるアラミド樹脂、ポリビニルアルコール系樹脂、ポリフェニレンサルファイド樹脂、超高分子量ポリエチレン樹脂、塩化ビニル樹脂などの合成樹脂が例示できる。また、これら合成樹脂には、製造工程や加工工程での生産性あるいは特性改善のために通常使用されている各種添加剤を含んでいてもよい。例えば、熱安定剤、酸化防止剤、光安定剤、耐候剤、平滑剤、帯電防止剤、可塑剤、難燃剤などを含有せしめることができる。
【００２２】
本発明のメッシュシートを構成する繊維は、５０ｄｔｅｘ以上２０００ｄｔｅｘ以下の繊度であることが好ましく、３００ｄｔｅｘ以上１５００ｄｔｅｘ以下がより好ましい。このような範囲の繊度とすることにより、軽量、かつ柔軟で取り扱い性に優れるシートとすることが可能となる。
【００２３】
本発明に用いる難燃性合成繊維フィラメントとしては、難燃剤を添加した繊維やポリマー中に難燃化合物を含む繊維およびポリマー自体が難燃性であるものからなる繊維であってもよい。例えば、ポリマー中に２官能性リン化合物を含むあるいは、共重合したポリエステル系繊維（以下ポリエステル難燃性繊維と称する場合がある）があげられる。
【００２４】
また、上記ポリエステル難燃性繊維に使用するポリエステルとしては、難燃性を付与する目的でポリマー分子中には２官能性リン化合物が共重合されているものが挙げられる。２官能性リン化合物としては、ホスホネート、ホスフィネート、ホスフィンオキシドが好ましく使用される。より好ましくはこれらホスホネート類、ホスフィネート類、ホスフィンオキシド類がフェニル基を含むとよい。
【００２５】
ホスホネート類としては、フェニルホスホン酸ジメチル、フェニルホスホン酸ジフェニル等が好ましく使用される。ホスフィネート類としては、（２−カルボキシルエチル）メチルホスフィン酸、（２−メトキシカルボニルエチル）メチルホスフィン酸メチル、（２−カルボキシルエチル）フェニルホスフィン酸、（２−メトキシカルボニルエチル）フェニルホスフィン酸メチル、（４−メトキシカルボニルフェニル）フェニルホスフィン酸メチル、[２−（β−ヒドロキシエトキシカルボニル）エチル]メチルホスフィン酸のエチレングリコールエステル、３−［ヒドロキシ（フェニル）ホスホリル］プロパン酸等が好ましく使用される。ホスフィンオキシド類としては、（１，２−ジカルボキシエチル）ジメチルホスフィンオキシド、（２，３−ジカルボキシプロピル）ジメチルホスフィンオキシド、（１，２−ジメトキシカルボニルエチル）ジメチルホスフィンオキシド、（２，３−ジメトキシカルボニルエチル）ジメチルホスフィンオキシド、[１，２−ジ（β−ヒドロキシエトキシカルボニル）エチル]ジメチルホスフィンオキシド、[２，３−ジ（β−ヒドロキシエトキシカルボニル）エチル]ジメチルホスフィンオキシド等が好ましく使用される。
【００２６】
これらの２官能性リン化合物の中でも、ホスフィネート類がポリエステルとの共重合反応性がよいこと、および重合反応時の飛散が少ないことなどから好ましく使用される。より好ましくはフェニル基を含むホスフィネート類をポリエステルに共重合するとよい。
【００２７】
さらにこの２官能性リン化合物共重合ポリエステルは、２官能性リン化合物が、ポリエステル中にリン原子量換算で０．３〜１．０重量％共重合されていることが好ましく、０．５〜０．８重量％共重合されていることがより好ましい。すなわちポリエステル中の２官能性リン化合物が上記範囲で共重合されていると、ポリエステル繊維の強伸度を低下させることなく、毛羽品位が良好且つ必要な難燃性能を有する高品位な難燃性ポリエステルフィラメントを得ることができる。
【００２８】
また、難燃性ポリエステルフィラメント等の難燃性合成繊維フィラメントは顔料を含む原着糸であっても良い。顔料としては通常シアニン系、スチレン系、フタロシアニン系、アントラキノン系、ぺリノン系、およびイソインドリノン系等から選ばれた１種以上の顔料やカーボンブラック等の粒子が用いられるが、これらに限定されない。なお、原着糸を得るにあたっては、これらの顔料を２官能性リン化合物共重合ポリエステルポリマー等の難燃性合成繊維フィラメント原料ポリマー（以下難燃ポリマーと称する）に溶融添加して、原着チップを得、溶融紡糸する方法、顔料を２官能性リン化合物共重合ポリエステルポリマー等の難燃ポリマーもしくはその他のポリマーチップ（例えばポリエチレンテレフタレートチップなど難燃ポリマーと同系素材で難燃剤成分を含まないポリマー）と予め溶融混合して、原着マスターチップを作製し、これと２官能性リン化合物共重合ポリエステル等難燃ポリマーチップを所望の割合でブレンド混合し、溶融紡糸する方法で得ることができる。なお、原着マスターチップにその他のポリマーチップを用いる場合、最終的なその他ポリマーの含有量は本発明の効果を損なわない程度、例えば難燃性ポリエステルフィラメント中５重量％以下にとどめるのが望ましい。
【００２９】
本発明の難燃性ポリエステルフィラメント等の難燃性合成繊維フィラメント中の顔料の含有量は特に限定されるものではないが、０．１〜１．０重量％であることが好ましく、さらに０．２〜０．６重量％であることがより好ましい。上記フィラメントに含まれる顔料を０．１〜１．０重量％にすることによって、難燃性合成繊維フィラメントの強伸度を低下させることなく、品位良好な原着難燃性ポリエステルフィラメント等の難燃性合成繊維フィラメントを得ることができる。
【００３０】
本発明のメッシュシートは、目付１５０ｇ／ｍ２以下であることが軽量性の点から良い。好ましくは１３０ｇ／ｍ２以下である。下限はメッシュシートの強度の点から７０ｇ／ｍ２以上であることが好ましい。
【００３１】
また、メッシュシートの網目は１ｍｍ以上２０ｍｍ以下が良く、２ｍｍ以上１２ｍｍ以下が好ましい。このようにメッシュシートの網目を調整することで、目付が１５０ｇ／ｍ２以下であってもシートを構成する繊維の繊度を太くすることが可能となり、軽量であっても引張強力や引裂き強力が高く、取り扱い性に優れるシートを得ることが可能となる。なお、上記メッシュシートの網目の寸法は、例えば図１および２に示すように織物のように経糸と緯糸で囲われる網目（開口部）１が略長方形等の略四角形の場合、その長辺、短辺をそれぞれ計測する。図２に例示する模紗織のように隣り合う複数本の経糸あるいは緯糸が１組の経糸あるいは緯糸を形成している場合は、それら１組を１本の経糸あるいは緯糸と見なし、それらで形成される網目（開口部）１の長辺、短辺を計測する。また、図３および４に示すように編物などの開口部形状が複雑な場合は、網目（開口部）１の外周をシートの経方向、緯方向に平行な線で囲ってできる略長方形の長辺、短辺を計測する。そして、四角形の短辺を１ｍｍ以上、長辺を２０ｍｍ以下とするのが良く、好ましくは短辺が２ｍｍ以上、長辺が１２ｍｍ以下である。なお上記四角形として、短辺＝長辺の正方形であっても構わない。
【００３２】
また、メッシュシートは、上記網目の寸法を満たす限りにおいて織編物いずれでも良く、織物としては、平織、綾織、朱子織や、二重織、三重織等の多重織物を使用することができる。また、編物としては、経編、緯編いずれも使用することができる。その中でも、織物はからみ織、模紗織、編物はラッセル編が、メッシュシートであっても目ずれ防止の点から好ましい。
【００３３】
また、本発明のメッシュシートは、織編物を構成する繊維の交点が目止めされていることが必須である。繊維の交点を目止めすることで、メッシュシートを扱う際の目ずれを防止することが可能となる。本発明において、「繊維の交点を目止め」とは、メッシュシートを構成する繊維と繊維が交差する交点において、交差する繊維との交点が融着または例えば上記の樹脂等の他の素材を介して固定された状態をいう。目止めの方法は、特に限定するものではなく、シートを構成する難燃性合成繊維フィラメントより低融点の繊維を含む複合糸（例えば合糸または合撚したものが好ましい。）を用いて織編物とし、繊維同士の交点を熱接着する方法や、シートに塩化ビニル樹脂等をコーティング等で付与して固化させる方法など、いずれの方法で良い。
【００３４】
好ましくは、難燃性合成繊維フィラメントと該難燃性合成繊維フィラメントより低融点の合成繊維フィラメントを合糸または合撚した複合糸を少なくともシートの一部に用いて織編物とし、繊維同士の交点を熱接着するのが軽量・柔軟なシートを得る点で良い。好ましくは、難燃性合成繊維フィラメントと該難燃性合成繊維フィラメントより低融点の合成繊維フィラメントを合撚した複合糸を用いることが良く、交点での熱接着をより強固なものとすることが可能となる。
【００３５】
本発明で用いる低融点の合成繊維フィラメントを構成する素材は、難燃性合成繊維フィラメントより融点あるいは軟化点が低いポリマー素材であれば、特に限定されるものではなく、好ましくは融点あるいは軟化点が１０℃以上低いものであることが好ましく、さらに好ましくは２０℃以上であることが良い。そして低融点の合成繊維フィラメントの融点以上、難燃性合成繊維フィラメントの融点未満で、熱処理することで、難燃性合成繊維フィラメントの形態・物性を維持したまま、繊維同士の交点を熱接着させることが可能となる。
【００３６】
低融点の合成繊維フィラメントに用いる合成樹脂としては、特に制限はないが、目止めが可能であればよい。優れた熱接着性を得るためには、前記難燃性合成繊維フィラメントを構成するポリマーの骨格と共通する骨格を有するものが好ましい。例えば難燃性合成繊維フィラメントとしてポリエチレンテレフタレートを基本骨格とする難燃性ポリエステル繊維フィラメントを用いる場合は、テレフタル酸またはそのエステル形成性誘導体およびエチレングリコール等の低級アルキレングリコールにその他の共重合成分、例えばその他の酸成分および／またはその他のジオール成分として、イソフタル酸またはそのエステル形成性誘導体、ポリアルキレングリコールおよびモノエーテル等から選択される一種以上を共重合した共重合ポリエステルを使用することが好ましい。
【００３７】
これら低融点の合成樹脂からなる低融点の合成繊維フィラメントのメッシュシート中における使用量としては、低融点の合成樹脂として、３重量％以上４０重量％以下であることが好ましく、５重量％以上２５重量％以下であることがより好ましい。この範囲にあることにより、熱融着して目止めをした後も優れた柔軟性を維持することができる。
【００３８】
また、低融点の合成繊維フィラメントは、１０ｄｔｅｘ以上３００ｄｔｅｘ以下の繊度であることが好ましく、３０ｄｔｅｘ以上１５０ｄｔｅｘ以下がより好ましい。このような範囲の繊度とすることにより、軽量、かつ柔軟で取り扱い性に優れるシートとすることが可能となる。
【００３９】
あるいは、製品の使用環境に応じてシートを構成する繊維の保護を目的に塩化ビニル樹脂等の樹脂で繊維を被覆して交点を固着させても良い。繊維被覆、交点の固着のために用いる樹脂としては、耐候性に優れ、柔軟な樹脂であればいずれでも良く、塩化ビニル樹脂、塩化ビニル系共重合体樹脂、オレフィン樹脂、オレフィン系共重合体樹脂、アクリル樹脂、アクリル系共重合体樹脂、ウレタン樹脂、ウレタン系共重合体樹脂、酢酸ビニル樹脂、酢酸ビニル系共重合体樹脂、ポリエステル樹脂、ポリエステル系共重合体樹脂、フッ素樹脂、フッ素系共重合体樹脂、シリコン樹脂、およびシリコン系共重合体樹脂等が例示でき、これら単体、もしくは２種類以上を併用しても良い。樹脂の付着量としては、樹脂加工後のシートの目付に対して４０重量％以下、好ましくは５〜２０重量％が付着させた樹脂の割合となるようにすることがシートの軽量、柔軟性を損なわず、目ずれ防止や繊維を保護する観点から好ましい。樹脂で繊維を被覆する方法は、特に限定するものではなく、コーティング方式、または凸版印刷、グラビア印刷等の印刷方式、あるいはパディング方式やラミネート方式など樹脂の性状、形状に合わせて選択すれば良い。
【００４０】
このようにしてシートを構成する繊維の交点を固定することで、目ずれ等を防止し取り扱い性に優れたシートとすることが可能となる。
【００４１】
また本発明のメッシュシートは、ＪＩＳ  Ｌ１０９６：２０１０  ８．２３．３  ピン引掛け法による滑脱抵抗が１００Ｎ以上となるように目止めすることが好ましい。さらに好ましくは、ＪＩＳ  Ｌ０８９１：２００７  Ｂ法による１５００時間照射後においても、前記ピン引掛け法による滑脱抵抗力の保持率が８０％以上であることが良い。このようにすることで、繰返し長期に渡り使用する場合でも耐候劣化を防ぎ、新品時と同様に使用することが可能となり、耐久性に優れたメッシュシートとすることが可能となる。これらを達成するためには、難燃性合成繊維フィラメントと該難燃性合成繊維フィラメントより低融点の合成繊維フィラメントを合撚して複合糸とすることが好ましい。低融点の合成繊維フィラメントを合撚することで、複合糸の断面方向にランダムで該低融点の合成繊維フィラメントが存在し、メッシュシートの繊維同士の交点の熱接着が強固となる。合撚して複合糸とする際の撚り数は５００回／ｍ以下の甘撚が良く、さらに好ましくは２００回／ｍ以下が良い。撚り数を５００回／ｍ超とすると、複合糸の剛性が高くなりメッシュシートの柔軟性が損なわれる。
【００４２】
さらに、本発明のメッシュシートは、ＪＩＳ  Ｌ０２１７：１９９５  １０３法により１０回の洗濯を行った後において、ＪＩＳ  Ｌ１０９６：２０１０  ８．２３．３  ピン引掛け法による滑脱抵抗の保持率が８０％以上であることが良い。このようにすることで、建築現場で使用したメッシュシートを別の建築現場で使用する前に汚れ落としのため洗濯等して繰り返し使用する場合においても目ずれ等なく使用することが可能となる。好ましくは、メッシュシートをからみ織、模紗織、あるいはラッセル編で構成することが良い。このようにすることで、柔軟で、かつ目ずれの起き難いシートとし、洗濯等でメッシュシートがもまれても滑脱抵抗を保持することが可能となる。
【実施例】
【００４３】
以下、本発明について実施例を挙げて説明するが、本発明は必ずしもこれに限定されるものではない。なお、本実施例で用いる各種特性の測定方法および総合評価の判断基準は、以下のとおりとした。
【００４４】
（１）目付
ＪＩＳ  Ｌ１０９６：２０１０  ８．３．２  ａ）Ａ法により測定した。
【００４５】
（２）密度
ＪＩＳ  Ｌ１０９６：２０１０  ８．６．１  ａ）Ａ法により測定した。
【００４６】
（３）引張強さ及び伸び率
ＪＩＳ  Ｌ１０９６：２０１０  ８．１４．１  Ａ法（ストリップ法）により測定した。
【００４７】
（４）滑脱抵抗
ＪＩＳ  Ｌ１０９６：２０１０  ８．２３．３により測定した。
【００４８】
（５）洗濯耐久性
ＪＩＳ  Ｌ０２１７：１９９５  付表１  １０３法により１０回繰り返し洗濯を行った後、前記滑脱抵抗を測定し、新品の滑脱抵抗より保持率を求めた。
【００４９】
（６）耐候性
ＪＩＳ  Ｌ０８９１：２００７  Ｂ法により１５００時間促進耐候処理した後、前記滑脱抵抗を測定し、新品の滑脱抵抗より保持率を求めた。なお、耐候処理に際しては、Ｂ形フィルタを用い、降雨の周期及び時間は、６０分照射中１２分降雨とした。
【００５０】
（７）燃焼性
ＪＩＳ  Ｌ１０９１：１９９９  Ａ−１法により試験を行い、試験結果から区分３を満たす物を合格とした。
【００５１】
（８）網目の寸法
メッシュシートを構成するタテ糸とヨコ糸で囲われた開口部の短辺と長辺について、シートの幅方向で無作為に５点を抽出して計測し、それぞれの平均値を求めた。
【００５２】
［実施例１］
テレフタル酸とエチレングリコールを直接エステル化して得たビス−β−ヒドロキシエチルテレフタレートおよびその低重合体１００部に３−［ヒドロキシ（フェニル）ホスホリル］プロパン酸４．１５部及び、０．０３部の三酸化アンチモンを加え、更に０．１部の二酸化チタンを加え、２５０℃より、３０分で２８５℃に昇温し、同時に反応系を常圧から３０分間で０．５ｍｍＨｇ（６６．７Ｐａ）に減じ、その後所定の固有粘度に達するまでこの温度及び減圧度を維持し、反応を行うことにより３−［ヒドロキシ（フェニル）ホスホリル］プロパン酸をリン原子量換算して０．６重量％含有する２官能性リン化合物共重合ポリエチレンテレフタレートを得た。得られた２官能性リン化合物共重合ポリエチレンテレフタレートからなるベースポリエステルチップ（ａ）とカーボンブラックをポリエチレンテレフタレートに対して９重量％含有するマスターポリエステルチップ（ｂ）を４６：１の割合で混合し、エクストルーダー型紡糸機に供給し、計量ポンプにより紡糸口金に配し、紡糸温度２９５℃にて溶融紡糸して５６０ｄｔｅｘ、９６フィラメントからなる２官能性リン化合物共重合ポリエステルからなる難燃性ポリエステル繊維フィラメントＡ（融点：２５５℃）を得た。
【００５３】
得られた難燃性ポリエステル繊維フィラメントＡに、該難燃性ポリエステル繊維フィラメントより低融点の合成繊維フィラメントとして、８４ｄｔｅｘ、１２フィラメントのポリエチレンテレフタレート系低融点ポリエステル（融点：２２５℃）繊維フィラメントを、１００回／ｍで撚糸して得た合撚糸Ｂを経糸、緯糸それぞれに用い、経／緯方向ともに密度１８本／２．５４ｃｍの図５に示す織組織の模紗織物を得た。該織物を２４５℃に設定したピンテンター加工機で熱セットしてメッシュシートを得た。なお、繊維の交点は前記熱セット工程で目止めされた。得られたメッシュシートは軽量・柔軟で取り扱い性に優れるものであった。
【００５４】
［実施例２］
経糸に実施例１で得た合撚糸Ｂを用い、緯糸に該合撚糸Ｂと実施例１で得た難燃性ポリエステル繊維フィラメントＡを２：１の本数割合で用い、経／緯方向ともに密度１８本／２．５４ｃｍの模紗織物を得た。該織物を実施例１と同様にして熱セットしてメッシュシートを得た。得られたメッシュシートは軽量・柔軟で取り扱い性に優れるものであった。
【００５５】
［比較例１］
５６０ｄｔｅｘ、９６フィラメントのポリエチレンテレフタレート繊維に、実施例１で用いたものと同じ低融点ポリエステル繊維フィラメントを１００回／ｍで撚糸して得た合撚糸Ｃを経糸、緯糸それぞれに用い、経／緯方向ともに密度１８本／２．５４ｃｍの模紗織物を得た。該織物を実施例１と同様にして熱セットしてメッシュシートを得た。
【００５６】
［比較例２］
テレフタル酸とエチレングリコールをエステル化して得たビスβ−ヒドロキシテレフタレートおよびその低重合体１００部に、難燃剤として〔２−（β−ヒドロキシエトキシカルボニル）エチル〕メチルホスフィン酸０．５部と三酸化アンチモン０．０３部を添加して０．６ｍＨｇ（８０ｋＰａ）に減圧し、２８０℃にて重合反応を行い、固有粘度０．７８のポリマーを得た。このポリマーを溶融し、着色剤としてシアニン系ブルーとカーボンを２．０：０．１重量比の割合で混合し、ポリマーに対して１０重量％添加してブルーのマスターチップを得た。該ブルーポリエステルマスターチップを前記０．７８のベースポリエステルチップと１：４５の割合で混合し、円形の吐出孔から押し出して３００℃で溶融紡糸を行い、熱延伸して、融点が２５５℃の８３０ｄｔｅｘ、７０フィラメントの難燃原着ポリエステルフィラメント糸条を得た。得られた難燃原着ポリエステルフィラメント糸条に、低融点の合成繊維フィラメントとしてポリエチレンテレフタレートにイソフタル酸を４０モル％共重合したポリエステル（融点１１０℃）を鞘部に、ポリエチレンテレフタレートを芯部に配した芯鞘タイプのポリエステル低融点糸１６７ｄｔｅｘを合撚し、約１０００ｄｔｅｘの合撚糸Ｄを得た。この合撚糸Ｄを経糸および緯糸に用いて経／緯方向ともに密度３３本／２．５４ｃｍの模抄織物を得た。該織物を１６５℃にて設定したピンテンター加工機で熱セットしてメッシュシートを得た。なお、繊維の交点は前記熱セット工程で目止めされた。得られたシートは、目付３３０ｇ／ｍ２と重く、また、実施例の物に比較して柔軟性にも劣り、作業性に優れるものではなかった。
【００５７】
【表１】
2019151953.tif 000002
【００５８】
表１によれば、本発明のメッシュシートは、難燃性に優れ、かつ、繰り返し使用に耐え得る耐久性(耐洗濯性、耐候性)を有し、軽量・柔軟で取り扱い性に優れメッシュシートであることが分かる。
【符号の説明】
【００５９】
１：網目（開口部）
【図１】
2019151953.tif 000003
【図２】
2019151953.tif 000004
【図３】
2019151953.tif 000005
【図４】
2019151953.tif 000006
【図５】
2019151953.tif 000007